(57)【特許請求の範囲】
【請求項１】
セメントと、骨材と、無機系粉末と、前記セメントを含むセメントペースト中に練り混ぜによって気泡を含ませる起泡剤と、前記セメントペースト中で前記セメント粒子を分散させて流動性を高める高性能ＡＥ減水剤または高性能減水剤と、前記セメントペーストの粘性を高める増粘剤と、を含み、前記無機系粉末、前記減水剤及び前記増粘剤が複合して添加され、左官作業にも使用可能な粘性を備えるモルタルペーストを形成する超軽量発泡モルタル組成物であって、
前記骨材は、球形であって平均粒径０．２〜３ｍｍ、嵩容積が前記セメント１ｋｇに対して１．６〜４リットルになる比率に調整された未粉砕の有機系発泡粒子を含み、
前記無機系粉末は、シリカヒューム粉末、フライアッシュ粉末、及び高炉スラグ粉末の内から１種又は２種以上選択され、
前記有機系発泡粒子は、モルタルにおいて前記骨材中の容積比で半分以上である、
ことを特徴とする超軽量発泡モルタル組成物。
【請求項２】
セメント１００重量部に対して、前記シリカヒューム粉末は５〜２０重量部、フライアッシュ粉末は５〜４５重量部、高炉スラグ粉末は５〜５００重量部、それぞれ添加されることを特徴とする請求項１記載の超軽量発泡モルタル組成物。
【請求項３】
左官仕上げ用であることを特徴とする請求項１又は２記載の超軽量発泡モルタル組成物。
【請求項４】
請求項１〜３のいずれか一記載の超軽量発泡モルタル組成物を混練したモルタルペーストから製造され、単位容積重量が０．２〜０．８ｇ／ｃｍ３且つ圧縮強度が１．２４Ｎ／ｍｍ２以上である、ことを特徴とする超軽量発泡モルタル。
【請求項５】
セメントと、骨材と、比表面積が前記セメントよりも大きい無機系粉末と、前記セメントを含むセメントペースト中に練り混ぜによって気泡を含ませる起泡剤と、前記セメントペースト中で前記セメント粒子を分散させて流動性を高める高性能ＡＥ減水剤または高性能減水剤と、前記セメントペーストの粘性を高める増粘剤と、を含み、前記無機系粉末、前記減水剤及び前記増粘剤が複合して添加され、左官作業にも使用可能な粘性を備えるモルタルペーストを形成する超軽量発泡モルタル組成物であって、
前記骨材は、球形であって平均粒径０．２〜３ｍｍ、嵩容積が前記セメント１ｋｇに対して１．６〜４リットルになる比率に調整された未粉砕の有機系発泡粒子を含み、
前記有機系発泡粒子は、モルタルにおいて前記骨材中の容積比で半分以上であり、
前記超軽量発泡モルタル組成物を混練したモルタルペーストから製造された超軽量発泡モルタルの単位容積重量が０．２〜０．８ｇ／ｃｍ３且つ圧縮強度が１．２４Ｎ／ｍｍ２以上である、
ことを特徴とする超軽量発泡モルタル組成物。
【発明の詳細な説明】
【技術分野】
【０００１】
本発明は、超軽量発泡モルタル組成物及び超軽量発泡モルタルに関する。
【背景技術】
【０００２】
特許文献１の要約には、「廃棄された発泡スチロールを粉砕機により、平均粒径が略０．０５〜５ｍｍの立方体上に粉砕した顆粒を極超細骨材として採用」したモルタルが開示されている。
【０００３】
特許文献２の請求項１には、「少なくとも水硬性セメントを含む無機質結合材１００重量部に対し、吸熱物質１５重量部〜５００重量部，無機質軽量骨材と有機質軽量骨材を２：１〜２０：１の割合により配合した軽量骨材１２重量部〜２２０重量部からなり、かつ、前記無機質結合材及び吸熱物質を合計した１００容積部に対し前記軽量骨材が１００〜３００容積部であることを特徴とする耐火被覆材」が記載されている。同文献の段落００１４には、「この発明における軽量骨材とは、無機質軽量骨材と有機質軽量骨材をいう。」と記載されている。同じく段落００１６には、「有機質軽量骨材とは、合成樹脂又はゴムの発泡物等が利用され、その例としてはポリスチレン，ポリエチレン，ポリエチレン−酢酸ビニル共重合物，ポリプロピレン，ポリウレタン，ポリ塩化ビニル，ポリ塩化ビニリデン，天然ゴム，合成ゴム等などがある。また、これらのうち、ポリスチレン，ポリエチレン，ポリエチレン−酢酸ビニル共重合物，ポリウレタン，ポリ塩化ビニルが望ましく、その形状は、粒状物、発泡体などが利用できる。尚、軽量であればよく、発泡物でなくとも、例えば繊維状や不織布状の物質も採用できる。」と記載されている。同じく段落００１７には、「また、これらの有機質軽量骨材は、粒径範囲として０．１〜３．０ｍｍにあるものを用いる時、より効果的となる。これは、この範囲にある有機質軽量骨材を用いた時に、作業性や平滑性が良くなる為である。この有機質軽量骨材が０．１ｍｍより小さい粒径のものである時、所定のフロー値を得るための水量が多くなり作業性が低下する。逆に、３．０ｍｍより大きなものを用いた時には表面の平滑性が低下する。」と記載されている。
【０００４】
【特許文献１】特開２００２−２９３５８９号公報(要約の解決手段)
【特許文献２】特開平９−１８８５７７号公報(請求項１、実施例７、段落００１４、００１６、００１７)
【発明の開示】
【発明が解決しようとする課題】
【０００５】
特許文献１及び２の発明によれば、比重の小さい発泡骨材を用いているが、モルタルの骨格構造を形成するセメントの比重が大きいため、比重が０．２〜０．８ｋｇ／リットルの超軽量モルタルを得ることができないという問題がある。
【０００６】
さらに、特許文献１の発明によれば、発泡スチロールを粉砕した顆粒を極超細骨材として採用しているため、モルタルの強度が低く、且つ左官作業性が悪いという問題がある。その理由は、発泡スチロールを粉砕した顆粒が扁平面を有し、顆粒同士が扁平面を介して互いに密着し、セメントペーストが顆粒の周りに不連続的な骨格構造を構築し、強度や接着性が低下するからである。
【０００７】
本発明の目的は、十分な強度があり且つ左官作業に適した超軽量発泡モルタル組成物及びそれを用いた超軽量発泡モルタルを提供することである。
【課題を解決するための手段】
【０００８】
本発明は、第１の視点において、セメントと、骨材と、無機系粉末と、前記セメントを含むセメントペースト中に練り混ぜによって気泡を含ませる起泡剤と、前記セメントペースト中で前記セメント粒子を分散させて流動性を高める高性能ＡＥ減水剤または高性能減水剤と、前記セメントペーストの粘性を高める増粘剤と、を含み、前記無機系粉末、前記減水剤及び前記増粘剤が複合して添加され、左官作業にも使用可能な粘性を備えるモルタルペーストを形成する超軽量発泡モルタル組成物であって、前記骨材は、球形であって平均粒径０．２〜３ｍｍ、嵩容積が前記セメント１ｋｇに対して１．６〜４リットルになる比率に調整された未粉砕の有機系発泡粒子を含み、前記無機系粉末は、シリカヒューム粉末、フライアッシュ粉末、及び高炉スラグ粉末の内から１種又は２種以上選択され、前記有機系発泡粒子は、モルタルにおいて前記骨材中の容積比で半分以上である、ことを特徴とする超軽量発泡モルタル組成物を提供する。
本発明は、第２の視点において、セメントと、骨材と、比表面積が前記セメントよりも大きい無機系粉末と、前記セメントを含むセメントペースト中に練り混ぜによって気泡を含ませる起泡剤と、前記セメントペースト中で前記セメント粒子を分散させて流動性を高める高性能ＡＥ減水剤または高性能減水剤と、前記セメントペーストの粘性を高める増粘剤と、を含み、前記無機系粉末、前記減水剤及び前記増粘剤が複合して添加され、左官作業にも使用可能な粘性を備えるモルタルペーストを形成する超軽量発泡モルタル組成物であって、前記骨材は、球形であって平均粒径０．２〜３ｍｍ、嵩容積が前記セメント１ｋｇに対して１．６〜４リットルになる比率に調整された未粉砕の有機系発泡粒子を含み、前記有機系発泡粒子は、モルタルにおいて前記骨材中の容積比で半分以上であり、前記超軽量発泡モルタル組成物を混練したモルタルペーストから製造された超軽量発泡モルタルの単位容積重量が０．２〜０．８ｇ／ｃｍ３且つ圧縮強度が１．２４Ｎ／ｍｍ２以上である、ことを特徴とする超軽量発泡モルタル組成物を提供する。
【発明の効果】
【０００９】
軽量モルタルを製造する場合、軽量な発泡骨材を用いる必要があり、その実績率（発泡骨材の添加比率）を高くする必要がある。しかし、単位体積重量が０．２〜０．８ｋｇ／リットルの超軽量モルタルを製造する場合、軽量な発泡骨材を用いて、その実績率を高くしなければいけないが限界がある。一般的にモルタルの場合実績率は７０％が限界とされている。前記単位体積重量範囲のモルタルを得るためにはセメントペーストに気泡を含ませ、それを軽量にした気泡モルタルにする必要がある。
【００１０】
また、セメント単位あたりの骨材量を増加させるとモルタル組成物の練り混ぜを容易にし、且つ、左官作業に適したモルタルペーストを得るために必要な単位数量が増加するため、水セメント比が高いモルタルになる。水セメント比が高いモルタルは、強度が低く、耐久性に劣る。また、水セメント比が高くなると発泡剤および起泡剤によってモルタルペースト内の気泡が時間と共に消泡し、体積変化が生じ、表面仕上げおよび内部が粗いモルタルとなる。
【００１１】
本発明は、骨材として粉砕されていない球形の有機系発泡粒子をセメントに対して所定量用いると共に、起泡剤によってセメントペースト内に気泡を含ませる。これによって、セメントペースト自体も軽量化されるため、単位体積重量０．２〜０．８ｋｇ／リットル、好ましくは０．５ｋｇ／リットル以下、特に、０．３〜０．５ｋｇ／リットルの気泡モルタルを得ることができる。
【００１２】
よって、本発明によれば、高性能ＡＥ減水剤または高性能減水剤を用いることにより、セメントペーストの水セメント比を小さくした、練り混ぜが容易で、左官作業に適した超軽量なモルタルを得ることができる。
【００１３】
さらに、本発明によれば、水セメント比を低くすることができるため、安定した気泡を含むセメントペーストを作成することができる。
【００１４】
また、本発明によるモルタルペーストにおいて、骨材たる球形の有機系発泡粒子同士は、点若しくは極めて小さな面積でお互いに接触する。これによって、多数の球形の粒子（骨材）の周りには、セメントペーストによる連続的で規則的な骨格が形成される。この結果モルタル全体の強度が向上し、左官作業も向上する。その理由は、骨材が球形であることによりセメントペーストの被接着面に対して接着の期待できない骨材は、被接着面に対して、点若しくは極めて小さな面積でしか接触できず、被接着面の大部分はセメントペーストが接触するからである。しかも、本発明によれば、上述したとおり、水セメント比を小さくすることができることにより、無機系粉末、起泡剤、高性能ＡＥ減水剤または高性能減水剤及び増粘剤を添加して、セメントペーストの粘性を高くし、気泡及び有機系発泡粒子を安定して含むモルタルペーストを得ることができるため、さらに左官性能の向上につながる。
【００１５】
以上のように、本発明によれば、従来製造が困難であった超軽量モルタル（気泡モルタル、発泡モルタル）をより簡単に得ることができ、しかも、強度と左官作業に優れた超軽量モルタルを簡単に得ることができる。
【発明を実施するための最良の形態】
【００１６】
以下、本発明の超軽量発泡モルタル組成物を用いて、少なくとも比重０．２〜０．８ｋｇ／リットルの超軽量なモルタルを得るための好ましい成分又はその添加量等について説明する。
【００１７】
［セメントに対する未粉砕の有機系発泡粒子の容積］
未粉砕で球形の有機系発泡粒子のセメント１ｋｇに対する嵩容積は、１．６〜４リットルが好ましく、さらに好ましくは、２〜３．２リットルである。
【００１８】
［セメント］
本発明において用いられるセメントは、用途により選択でき、例えば、普通ポルトランドセメント、早強ポルトランドセメント、ビーライトセメント、高炉セメント、三成分セメント、混合セメント、アルミナセメント等を使用することができる。
【００１９】
［骨材：有機系発泡粒子］
本発明によれば、前記有機系発泡粒子は平均粒径０．２〜３ｍｍが好ましく、さらに好ましくは０．３〜１．５ｍｍである。左官仕上げもしくは型枠にモルタルを入れて成型する場合、モルタル表面は骨材の粒径が小さいほど綺麗である。また、骨材の粒径が小さいと、骨材に作用する浮力が小さくなるため、モルタルペースト中で骨材が均一に分散する。なお、骨材の粒径が小さすぎると、取り扱い性が低下する。
【００２０】
本発明の前記有機系発泡粒子は、超軽量な発泡モルタルを得るために、発泡倍率５〜８０倍、好ましくは１０〜６０倍とする。
【００２１】
通常のモルタル（気泡モルタルでないモルタル）のセメントペーストの単位容積重量は１．５〜１．９ｋｇ／リットル（水セメント比により範囲がある）である。本発明では、高性能ＡＥ減水剤または高性能減水剤と、起泡剤と、増粘剤を用い、水セメント比を小さなまま、気泡を安定した状態でセメントペースト内部に含ませ、セメントペーストの単位容積重量を１．２〜１．６ｋｇ／リットル程度となるように調整する。
【００２２】
［骨材：無機系］
骨材中、無機系骨材を含んでもよく、例えば、容積比で１〜５０％含んでもよい。
【００２３】
［無機系粉末］
無機系粉末を添加する場合、比表面積が前記セメントよりも大きい無機系微粉末を含むことが望ましい。この無機系粉末にはシリカヒューム微粉末、フライアッシュ微粉末、高炉スラグ微粉末がある。この中でシリカヒュームの場合はセメント１００重量部に対して５〜２０重量部、フライアッシュ微粉末の場合はセメント１００重量部に対して５〜４５重量部、高炉セメント微粉末の場合はセメント１００重量部に対して５〜５００重量部が望ましい。好ましくは、セメントの比表面積は２５００〜５０００ｃｍ２／ｇ、無機系粉末の比表面積は３０００〜２５００００ｃｍ２／ｇである。特に好ましくは、セメントの比表面積は３０００〜５０００ｃｍ２／ｇ、各微粉末の比表面積はシリカヒューム微粉末で２０００００ｃｍ２／ｇ、フライアッシュ微粉末で３０００〜５０００ｃｍ２／ｇ、高炉スラグ微粉末で３０００〜１００００ｃｍ２／ｇである。なお、比表面積の測定方法について、シリカヒューム微粉末はＢＥＴ法、それ以外の、セメント粉末、フライアッシュ微粉末及び高炉スラグ微粉末については、ブレーン法による。
【００２４】
このように、無機系粉末、特に、無機系微粉末を添加することによりセメント粒子の間に充填され、少ない水セメント比で材料の分離の少ないモルタルが得られる（マイクロフィラー効果）。また、水セメント比を低減させることにより、高強度モルタルが得られる。
【００２５】
この軽量モルタルに無機系微粉末を混和材として添加する場合は、シリカヒューム微粉末、フライアッシュ微粉末、高炉スラグ微粉末の内から選択される１又は２種類以上を含む。
【００２６】
［モルタルペースト］
前記超軽量発泡モルタル組成物を混合し攪拌した後の単位容積重量が好ましくは０．２〜０．８ｋｇ／リットル、さらに好ましくは０．２〜０．６ｋｇ／リットルである。
【００２７】
［起泡剤］
前記起泡剤は合成界面活性剤系のアニオン系界面活性剤や両性界面活性剤を主成分としたものや、松脂などをアルカリ鹸化したロジン石鹸などの樹脂石鹸や、加水分解タンパク質などの起泡剤である。
【００２８】
［減水剤］
前記「高性能ＡＥ減水剤」は、ＪＩＳ  Ａ６２０４：２０００に規定する化学混和剤である。減水剤は、セメント粒子を分散させ、流動性を高め、水セメント比を減じ、高強度を得る目的で使用される混和剤であり、このうち、高性能ＡＥ減水剤は微細な空気連行作用を伴って最も減水率が高い。前記高性能ＡＥ減水剤または高性能減水剤は、ポリカルボン酸類、ナフタリン系、アミノスルホン酸系のうちから選択される１又は２種類以上を含む。前記高性能ＡＥ減水剤としては、ポリカルボン酸系と同等又はそれ以上のものを用いることが好ましい。
【００２９】
［増粘剤］
前記増粘剤はセメントペーストの粘性を高め、セメントペースト内の気泡を安定させると骨材との接着力を高め、さらにモルタルと下地との接着力を高める。前記増粘剤は、前アクリル系、アクリルアミド系、メチルセルロース系、エチレン酢酸ビニル系を主成分とする水溶性有機剤およびアタパルジャイト、緑泥石粉末、ベントナイト、セピオライトの無機系増粘剤のうちから選択される１又は２種類以上を含む。
【００３０】
［水セメント比］
本発明の超軽量発泡モルタル組成物に水を添加してモルタルペーストを作製する場合、水セメント重量比が３０％以上である。
【００３１】
本実施形態に係る超軽量発泡モルタルは、従来の軽量モルタルと同様に、ミキサーを用いて練ることができる。ミキサーは、強制二軸ミキサー、パン型ミキサー、傾棟型ミキサー、ハンドミキサー等が挙げられる。
【００３２】
本発明の超軽量発泡モルタル組成物から作製されるモルタルペーストは、レミコン車などによる運搬も可能であり、また柔らかさ、強度、及び単位容積重量も調整することができる。
【００３３】
本発明の超軽量発泡モルタル組成物から作製される超軽量発泡モルタルの養生方法は、従来の養生方法と同様の手段を採用することができる。例えば、自然養生、蒸気養生、オートクレーブ養生である。
【００３４】
本発明の超軽量発泡モルタル組成物から作製されるモルタルペーストを型枠に打設して硬化させてもよい。このとき、連続生産方式を採用できることもでき、複雑な形状にすることも可能である。現在使われている無機系２次製品に替えることもでき、断熱性能はもちろん遮音性能も優れている。
【００３５】
本発明の超軽量発泡モルタル組成物は、骨材、混和剤等を粉体としてプレミックスした状態で出荷し、現場でこの組成物にセメント、水、添加剤等を加えて混練することができる。
【実施例１】
【００３６】
図１に示す材料を調合して、モルタルミキサーで練り混ぜて超軽量発泡モルタルを製造し、製造された超軽量発泡モルタルの左官鏝塗り性、および単位容積重量と圧縮強度を測定した。左官鏝塗り性は、製造されたモルタルを壁垂直面に塗りつけ、その作業性（鏝塗り性、付着性、表面性）を評価した。球形又は粉砕された発泡スチロールの容積は５０リットルとした。超軽量発泡モルタルの単位容積重量は、製造されたモルタルをＪＩＳ  Ａ  １１７１「ポリマーセメントモルタルの試験方法：単位容積質量試験」によって測定した。超軽量発泡モルタルの圧縮強度は、製造されたフレッシュモルタルを標準養生２８日後に、ＪＩＳ  Ａ  １１０３「コンクリートの圧縮強度試験方法」に準じて測定した。
【００３７】
図１に示す材料において、セメントには、太平洋セメント社製の早強セメントを用いた。シリカヒュームには、中国産シリカヒューム、グレード「ＳＦ−ＣＮ」を用いた。発泡剤には、日本シーカ社製の商品名「シーカメント  Ｐ−１」を用いた。高性能ＡＥ減水剤には、日本シーカ社製の商品名「シーカメント  ８８０」を用いた。増粘剤には、スペインＴＯＬＳＡ社製の商品名「ＰＡＮＧＥＬ  ＡＤ」を用いた。発泡スチロール骨材には、積水化成品工業社製の商品名「エスレンビーズ」を用いた。
【００３８】
上記測定結果に基づいて、骨材の形状と粒径、すなわち、粉砕された発泡スチロールと、未粉砕の球形発泡スチロール、及びそれらの粒径が、左官鏝塗り性に与える影響を考察した。
【００３９】
図１を参照すると、粉砕発泡スチロールを用いた比較例１〜３は、どの粉砕発泡スチロール粒径においても、左官作業性が不良であった。未粉砕の球形発泡スチロールを用いた実施例は、ほとんど左官鏝塗り性が良好であったが、粒径４．０ｍｍの球形発泡スチロールを用いた比較例４は、大きすぎるため、不良であった。
【実施例２】
【００４０】
図２に示す材料（無機粉末を含む）を調合して、モルタルミキサーで練り混ぜて超軽量発泡モルタルを製造し、実施例１と同様に、製造された超軽量発泡モルタルの左官鏝塗り性、および単位容積重量と圧縮強度を測定した。
【００４１】
図２に示す材料において、セメントには、太平洋セメント社製の早強セメント又は普通セメントを用いた。高炉スラグには、住友金属工業社製の商品名「スミットメント」を用いた。石灰石微粉末には、日東粉化工業社製の商品名「タンカルＮＮ＃２００」を用いた。パーライトには、太平洋セメント社製の商品名「太平洋パーライト」を用いた。他は、図１に示す材料と同じ製品を用いた。
【００４２】
上記測定結果に基づいて、球形発泡スチロール配合量と無機粉末種類の関係が、左官鏝塗り性等に与える影響を考察した。図３は、図２に示す試料において、超軽量発泡モルタルの圧縮強度と単位容積質量の関係を示すグラフである。
【００４３】
図２を参照すると、球形発泡スチロール量３０リットルの比較例５は、骨材量が少なくセメント量が多いため、粘りが強く左官鏝作業性が不良であった。また、１２０リットルの比較例６では、得られる圧縮強度が低く測定不能であったので、その圧縮強度を０とした。
【００４４】
比表面積４９００ｃｍ２／ｇの早強セメントだけでなく、３３００ｃｍ２／ｇの普通セメントを用いても、実施例では良好な結果が得られた。
【００４５】
比較例９のように混和材（パーライト）を調合したものは、左官鏝塗り性は良好であるが、単位容積重量の割りに圧縮強度が低かった。
【００４６】
比表面積４４００ｃｍ２／ｇの高炉スラグ微粉末を調合した実施例１２は、左官鏝塗り性が良好であったが、２０００ｃｍ２／ｇの石灰石粉を用いたものは単位容積重量の割りに圧縮強度が低かった。
【００４７】
高炉スラグ微粉末を１４ｋｇまで増量しても、少々圧縮強度が低下したが、左官鏝塗り性は良好であった。
【産業上の利用可能性】
【００４８】
本発明の超軽量発泡モルタル組成物は、左官仕上げ用、或いは成型用のモルタル原料に適用され、本発明の超軽量モルタル組成物を用いて、屋上、壁又は床の内外断熱材、他の断熱材への上塗り、サッシ周りの断熱材、タンク堤内の断熱材、工場やプラントなどの機器・配管の断熱材、蓄熱槽用の断熱材を作製することができる。
【図面の簡単な説明】
【００４９】
【図１】本発明の実施例１に係る超軽量発泡モルタルの材料の調合を示す表である。
【図２】本発明の実施例２に係る超軽量発泡モルタルの材料の調合を示す表である。
【図３】図２に示す試料において、超軽量発泡モルタルの圧縮強度と単位容積質量の関係を示すグラフである。
【図１】
0004791858.tif 000002
【図２】
0004791858.tif 000003
【図３】
0004791858.tif 000004